СПОСОБ ПОЛУЧЕНИЯ ПОРИСТЫХ МЕТАЛЛООРГАНИЧЕСКИХ КАРКАСНЫХ СТРУКТУР НА ОСНОВЕ ФУМАРАТА АЛЮМИНИЯ

1. Способ получения пористой металлоорганической каркасной структуры, содержащей по меньшей мере одно по меньшей мере бидентатное органическое соединение, координированное по меньшей мере с одним ионом металла, где этот по меньшей мере один ион металла основан на ионе алюминия и это по меньшей мере одно по меньшей мере бидентатное органическое соединение основано на фумаровой кислоте, который включает стадию
реакции по меньшей мере одного соединения алюминия по меньшей мере с фумаровой кислотой в щелочной водной среде, необязательно в присутствии по меньшей мере одного основания, при температуре в диапазоне от 20°С до 100°С при абсолютном давлении, равном не более 2 бар, в течение от 0,2 до 4 ч.
2. Способ по п.1, в котором пористая металлоорганическая каркасная структура содержит только один ион металла.
3. Способ по п.1 или 2, в котором пористая металлоорганическая каркасная структура содержит только одно по меньшей мере бидентатное органическое соединение.
4. Способ по п.1 или 2, в котором по меньшей мере одно соединение алюминия представляет собой неорганическую соль.
5. Способ по п.1 или 2, в котором водная среда состоит только из воды.
6. Способ по п.1 или 2, в котором реакцию проводят в присутствии основания.
7. Способ по п.1 или 2, в котором основанием является гидроксид щелочного металла или смесь множества разных гидроксидов щелочных металлов.
8. Способ по п.1 или 2, в котором температура находится в диапазоне от 40°С до 80°С.
9. Способ по п.1 или 2, в котором реакцию проводят при атмосферном давлении.
10. Способ по п.1 или 2, в котором реакцию проводят в течение от 0,2 до 2 ч.
11. Способ по п.1 или 2, в котором молярное отношение используемого в реакции соединения алюминия, в пересчете на алюминий, к используемой фумаровой кислоте находится в диапазоне от 0,66 до 1,50.
12. Способ по п.1 или 2, в котором молярное отношение используемой в реакции фумаровой кислоты к используемому основанию находится в диапазоне от 0,25 до 0,67.
13. Способ по п.1 или 2, в котором массовое отношение всего используемого в реакции соединения алюминия и используемой фумаровой кислоты к используемой водной среде находится в диапазоне от 7 мас.% до 28 мас.%.
14. Способ по п.1 или 2, в котором реакционную смесь, полученную после реакции, подвергают распылительной сушке.
15. Способ по п.1 или 2, в котором полученную пористую металлоорганическую каркасную структуру подвергают прокаливанию.